(57)【要約】【課題】導電性高分子用モノマー、支持電解質及び非イオン界面活性剤を含有する溶液を電解酸化重合反応に供することにより導電性高分子を製造する方法において、電解酸化重合反応に供する重合用溶液に優れた安定性を持たせ、これにより得られる導電性高分子に優れた均一性を持たせて、かかる導電性高分子を例えば電極材料として用いた場合に優れた導電性を発現する導電性高分子の製造方法を提供する。またそのような導電性高分子を提供する。【解決手段】導電性高分子用モノマー、支持電解質及び非イオン界面活性剤を含有する重合用溶液を電解酸化重合反応に供することにより導電性高分子を製造する方法において、非イオン界面活性剤として特定のポリオキシアルキレン化合物群から選ばれる一つ又は二つ以上を用いた。【選択図】なし【特許請求の範囲】
【請求項１】
導電性高分子用モノマー、支持電解質及び非イオン界面活性剤を含有する重合用溶液を電解酸化重合反応に供することにより導電性高分子を製造する方法において、非イオン界面活性剤として下記のＡ群から選ばれる一つ又は二つ以上を用いることを特徴とする導電性高分子の製造方法。
Ａ群：いずれもオキシエチレン単位のみ又はオキシエチレン単位とオキシプロピレン単位とを構成単位とするポリオキシアルキレン基を有する化合物であって、（ポリ）スチリル化フェノール型ポリオキシアルキレン化合物、（ポリ）スチリル化フェノールホルムアルデヒド縮合物型ポリオキシアルキレン化合物、（ポリ）アルキル置換フェノールホルムアルデヒド縮合物型ポリオキシアルキレン化合物、（ポリ）ベンジル化フェノール型ポリオキシアルキレン化合物、（ポリ）ベンジル化フェノールホルムアルデヒド縮合物型ポリオキシアルキレン化合物、ヒマシ油型ポリオキシアルキレン化合物及び硬化ヒマシ油型ポリオキシアルキレン化合物
【請求項２】
非イオン界面活性剤として用いるＡ群の化合物が、ＩＯＢが０．７〜１．７のものである請求項１記載の導電性高分子の製造方法。
【請求項３】
非イオン界面活性剤として用いるＡ群の化合物が、数平均分子量４００〜１００００のものである請求項１又は２記載の導電性高分子の製造方法。
【請求項４】
非イオン界面活性剤として用いるＡ群の化合物が、全構成単位の５０モル％以上がオキシエチレン単位であるポリオキシアルキレン基を有するものである請求項１〜３のいずれか一つの項記載の導電性高分子の製造方法。
【請求項５】
電解酸化重合反応に供する重合用溶液が、非イオン界面活性剤を０．００１〜５質量％の濃度で含有するものである請求項１〜４のいずれか一つの項記載の導電性高分子の製造方法。
【請求項６】
導電性高分子用モノマーが、ピロール化合物から選ばれる一つ又は二つ以上である請求項１〜５のいずれか一つの項記載の導電性高分子の製造方法。
【請求項７】
電解酸化重合反応に供する重合用溶液が、導電性高分子用モノマーを０．０１〜３モル／リットルの濃度で含有するものである請求項１〜６のいずれか一つの項記載の導電性高分子の製造方法。
【請求項８】
支持電解質が、そのアニオン成分が有機スルホン酸陰イオン及び有機リン酸エステル陰イオンから選ばれるものである請求項１〜７のいずれか一つの項記載の導電性高分子の製造方法。
【請求項９】
電解酸化重合反応に供する重合用溶液が、支持電解質を０．００５〜１モル／リットルの濃度で含有するものである請求項１〜８のいずれか一つの項記載の導電性高分子の製造方法。
【請求項１０】
請求項１〜９のいずれか一つの項記載の導電性高分子の製造方法によって得られる導電性高分子。
【発明の詳細な説明】
【技術分野】
【０００１】
本発明は導電性高分子の製造方法及び導電性高分子に関する。近年、ピロール、アニリン、チオフェン、更にはこれらの誘導体等から合成される電子共役系の導電性高分子が、優れた導電性、耐熱性及びドライアップ防止性等を有することから、キャパシタ電極材料、電池電極材料、帯電防止材料等に使用されている。本発明はかかる導電性高分子の製造方法及びこの製造方法によって得られる導電性高分子に関する。
【背景技術】
【０００２】
従来、導電性高分子は一般に、導電性高分子用モノマー及び支持電解質（ドーパント）を含有する重合用溶液を電解酸化重合反応に供することにより製造されている（例えば特許文献１及び２参照）。得られる導電性高分子の物性乃至性能の向上を図るため、その製造方法としては、更にアニオン界面活性剤を含有する重合用溶液を電解酸化重合反応に供する方法（例えば特許文献３及び４参照）、非イオン界面活性剤を含有する重合用溶液を電解酸化重合反応に供する方法（例えば特許文献５及び６参照）等が提案されている。
【０００３】
ところが、これら従来の導電性高分子の製造方法には、電解酸化重合反応に供する重合用溶液が安定性に劣るため、得られる導電性高分子が均一性に劣り、したがってかかる導電性高分子を例えば電極材料として用いた場合に導電性に劣るという問題がある。
【特許文献１】特開平６−４５２００号公報
【特許文献２】特開平６−１２４８５３号公報
【特許文献３】特開平６−１２００８６号公報
【特許文献４】特開平８−２８８１８４号公報
【特許文献５】特開平２−２３５３２１号公報
【特許文献６】特開平３−６４０１４号公報
【発明の開示】
【発明が解決しようとする課題】
【０００４】
本発明が解決しようとする課題は、導電性高分子用モノマー、支持電解質及び非イオン界面活性剤を含有する溶液を電解酸化重合反応に供することにより導電性高分子を製造する方法において、電解酸化重合反応に供する重合用溶液に優れた安定性を持たせ、これにより得られる導電性高分子に優れた均一性を持たせて、かかる導電性高分子を例えば電極材料として用いた場合に優れた導電性を発現する導電性高分子を製造する方法を提供する処にあり、またそのような導電性高分子を提供する処にある。
【課題を解決するための手段】
【０００５】
しかして本発明者らは、前記の課題を解決するべく研究した結果、導電性高分子用モノマー、支持電解質及び非イオン界面活性剤を含有する溶液を電解酸化重合反応に供することにより導電性高分子物質を製造する方法としては、非イオン界面活性剤として特定のポリオキシアルキレン化合物群から選ばれる一つ又は二つ以上用いることが正しく好適であることを見出した。
【０００６】
すなわち本発明は、導電性高分子用モノマー、支持電解質及び非イオン界面活性剤を含有する重合用溶液を電解酸化重合反応に供することにより導電性高分子を製造する方法において、非イオン界面活性剤として下記のＡ群から選ばれる一つ又は二つ以上を用いることを特徴とする導電性高分子の製造方法に係る。また本発明は、かかる導電性高分子の製造方法によって得られる導電性高分子に係る。
【０００７】
Ａ群：いずれもオキシエチレン単位のみ又はオキシエチレン単位とオキシプロピレン単位とを構成単位とするポリオキシアルキレン基を有する化合物であって、（ポリ）スチリル化フェノール型ポリオキシアルキレン化合物、（ポリ）スチリル化フェノールホルムアルデヒド縮合物型ポリオキシアルキレン化合物、（ポリ）アルキル置換フェノールホルムアルデヒド縮合物型ポリオキシアルキレン化合物、（ポリ）ベンジル化フェノール型ポリオキシアルキレン化合物、（ポリ）ベンジル化フェノールホルムアルデヒド縮合物型ポリオキシアルキレン化合物、ヒマシ油型ポリオキシアルキレン化合物及び硬化ヒマシ油型ポリオキシアルキレン化合物
【０００８】
先ず、本発明に係る導電性高分子の製造方法（以下単に本発明の製造方法という）について説明する。本発明の製造方法では、導電性高分子用モノマー、支持電解質及び非イオン界面活性剤を含有する重合用溶液を電解酸化重合反応に供する。本発明の製造方法に供する導電性高分子用モノマーとしては、１）ピロール、ビピロール、３−メチルピロール、２，５−ビフェニルターピロール、ターピロール、ｐ，ｐ’−ビピロイルベンゼン、２，５−ビチエニルピロール、２，５−ビチエニルビピロール等のピロール化合物、２）チオフェン、ビチオフェン、３−メチルチオフェン、３−メトキシチオフェン、ターチオフェン、２，５−ビピロイルチオフェン、３，４−エチレンジオキシチオフェン、３−オクチルチオフェン、ｔｒａｎｓ−ビチエニルエチレン、ｔｒａｎｓ−ビチエニル−１，４−ブタジエン等のチオフェン化合物、３）アニリン、４−アミノジフェニルアミン等のアニリン化合物、等が挙げるが、ピロール化合物が好ましく、ピロールがより好ましい。
【０００９】
本発明の製造方法に供する支持電解質において、そのアニオン成分としては、１）フッ素陰イオン、塩素陰イオン、臭素陰イオン、ヨウ素陰イオン等のハロゲン陰イオン、２）硫酸陰イオン、リン酸陰イオン、過塩素酸陰イオン、四フッ化ホウ素陰イオン等の無機酸陰イオン、３）メタンスルホン酸陰イオン、ドデシルスルホン酸陰イオン、パラトルエンスルホン酸陰イオン、キシレンジスルホン酸陰イオン、ナフタレンスルホン酸陰イオン、ナフタレンジスルホン酸陰イオン等の有機スルホン酸陰イオン、４）モノプロピルリン酸エステル陰イオン、ジプロピルリン酸エステル陰イオン、モノブチルリン酸エステル陰イオン、ジブチルリン酸エステル陰イオン、モノヘキシルリン酸エステル陰イオン、ジヘキシルリン酸エステル陰イオン、モノオクチルリン酸エステル陰イオン、ジオクチルリン酸エステル陰イオン、モノドデシルリン酸エステル陰イオン、ジドデシルリン酸エステル陰イオン等の有機リン酸エステル陰イオン、５）メチル硫酸エステル陰イオン、ドデシル硫酸エステル陰イオン等の有機硫酸エステル陰イオン、６）酢酸陰イオン、カプリル酸陰イオン、ラウリン酸陰イオン等のカルボン酸陰イオン、７）スルホ安息香酸陰イオン、スルホイソフタル酸陰イオン、スルホオキシ安息香酸陰イオン等の複陰イオン等が挙げられる。また支持電解質のカチオン成分としては、１）水素イオン、２）ナトリウム陽イオン、リチウム陽イオン、カリウム陽イオン等のアルカリ金属陽イオン、３）ベリリウム陽イオン、マグネシウム陽イオン、カルシウム陽イオン等のアルカリ土類金属陽イオン、４）テトラメチルアンモニウム陽イオン、トリエチルメチルアンモニウム陽イオン、テトラエチルアンモニウム陽イオン、テトラブチルアンモニウム陽イオン等の有機アンモニウム陽イオン、５）テトラメチルホスホニウム陽イオン、トリエチルメチルホスホニウム陽イオン、テトラエチルホスホニウム陽イオン、テトラブチルホスホニウム陽イオン等の有機ホスホニウム陽イオン、６）鉄陽イオン、銅陽イオン等の金属陽イオン、等が挙げられる。かかるアニオン成分とカチオン成分とを有する支持電解質のなかでも、アニオン成分として有機スルホン酸陰イオン及び有機リン酸エステル陰イオンから選ばれるものを有するものが好ましい。
【００１０】
本発明の製造方法に供する非イオン界面活性剤は、前記したＡ群の化合物から選ばれる一つ又は二つ以上である。Ａ群の化合物としては、いずれもオキシエチレン単位のみ又はオキシエチレン単位とオキシプロピレン単位とを構成単位とするポリオキシアルキレン基を有する化合物であって、（ポリ）スチリル化フェノール型ポリオキシアルキレン化合物、（ポリ）スチリル化フェノールホルムアルデヒド縮合物型ポリオキシアルキレン化合物、（ポリ）アルキル置換フェノールホルムアルデヒド縮合物型ポリオキシアルキレン化合物、（ポリ）ベンジル化フェノール型ポリオキシアルキレン化合物、（ポリ）ベンジル化フェノールホルムアルデヒド縮合物型ポリオキシアルキレン化合物、ヒマシ油型ポリオキシアルキレン化合物、硬化ヒマシ油型ポリオキシアルキレン化合物が挙げられる。
【００１１】
前記の（ポリ）スチリル化フェノール型ポリオキシアルキレン化合物としては、１）フェノールにスチレンを１個付加したスチリル化フェノールにエチレンオキサイドのみ又はエチレンオキサイドとプロピレンオキサイドとを付加反応させた化合物、２）フェノールにスチレンを２〜５個付加したポリスチリル化フェノールにエチレンオキサイドのみ又はエチレンオキサイドとプロピレンオキサイドとを付加反応させた化合物が挙げられる。なかでもフェノールにスチレンを１個付加したスチリル化フェノールにエチレンオキサイドのみ又はエチレンオキサイドとプロピレンオキサイドとを付加反応させた化合物、フェノールにスチレンを２又は３個付加したポリスチリル化フェノールにエチレンオキサイドのみ又はエチレンオキサイドとプロピレンオキサイドとを付加反応させた化合物が好ましい。かかる（ポリ）スチリル化フェノール型ポリオキシアルキレン化合物中のポリオキシアルキレン基としては、全構成単位の５０モル％以上がオキシエチレン単位であるものが好ましく、全構成単位の８５モル％以上がオキシエチレン単位であるものがより好ましい。またかかる（ポリ）スチリル化フェノール型ポリオキシアルキレン化合物の数平均分子量は、４００〜１００００が好ましく、４００〜２０００がより好ましい。
【００１２】
前記の（ポリ）スチリル化フェノールホルムアルデヒド縮合物型ポリオキシアルキレン化合物としては、１）フェノールにスチレンを１個付加したスチリル化フェノールをホルムアルデヒドで縮合反応させた縮合物にエチレンオキサイドのみ又はエチレンオキサイドとプロピレンオキサイドとを付加反応させた化合物、２）フェノールにスチレンを２〜５個付加したポリスチリル化フェノールをホルムアルデヒドで縮合反応させた縮合物にエチレンオキサイドのみ又はエチレンオキサイドとプロピレンオキサイドとを付加反応させた化合物が挙げられる。なかでもフェノールにスチレンを１個付加したスチリル化フェノールをホルムアルデヒドで縮合反応させた縮合物にエチレンオキサイドのみ又はエチレンオキサイドとプロピレンオキサイドとを付加反応させた化合物、フェノールにスチレンを２又は３個付加したポリスチリル化フェノールをホルムアルデヒドで縮合反応させた縮合物にエチレンオキサイドのみ又はエチレンオキサイドとプロピレンオキサイドとを付加反応させた化合物が好ましい。また（ポリ）スチリル化フェノールホルムアルデヒド縮合物の平均縮合度は２〜１０が挙げられる。かかる（ポリ）スチリル化フェノールホルムアルデヒド縮合物型ポリオキシアルキレン化合物中のポリオキシアルキレン基としては、全構成単位の５０モル％以上がオキシエチレン単位であるものが好ましく、全構成単位の８５モル％以上がオキシエチレン単位であるものがより好ましい。またかかる（ポリ）スチリル化フェノールホルムアルデヒド縮合物型ポリオキシアルキレン化合物の数平均分子量は、４００〜１００００が好ましく、７００〜７０００がより好ましい。
【００１３】
前記の（ポリ）アルキル置換フェノールホルムアルデヒド縮合物型ポリオキシアルキレン化合物としては、１）フェノールにアルキル基を１個置換したアルキル置換フェノールをホルムアルデヒドで縮合反応させた縮合物にエチレンオキサイドのみ又はエチレンオキサイドとプロピレンオキサイドとを付加反応させた化合物、２）フェノールにアルキル基を２〜５個置換したポリアルキル置換フェノールをホルムアルデヒドで縮合反応させた縮合物にエチレンオキサイドのみ又はエチレンオキサイドとプロピレンオキサイドとを付加反応させた化合物が挙げられる。フェノールに置換するアルキル基としては、オクチル基、ノニル基、ドデシル基等の炭素数８〜１２のアルキル基が挙げられる。また（ポリ）アルキル置換フェノールホルムアルデヒド縮合物の平均縮合度は２〜１０が挙げられる。かかる（ポリ）アルキル置換フェノールホルムアルデヒド縮合物型ポリオキシアルキレン化合物中のポリオキシアルキレン基としては、全構成単位中の５０モル％以上がオキシエチレン単位であるものが好ましく、全構成単位の８５モル％以上がオキシエチレン単位であるものがより好ましい。またかかる（ポリ）アルキル置換フェノールホルムアルデヒド縮合物型ポリオキシアルキレン化合物の数平均分子量、４００〜１００００が好ましく、７００〜４０００がより好ましい。
【００１４】
前記の（ポリ）ベンジル化フェノール型ポリオキシアルキレン化合物としては、１）フェノールにベンジルを１個付加したベンジル化フェノールにエチレンオキサイドのみ又はエチレンオキサイドとプロピレンオキサイドとを付加反応させた化合物、２）フェノールにベンジルを２〜５個付加したポリベンジル化フェノールにエチレンオキサイドのみ又はエチレンオキサイドとプロピレンオキサイドとを付加反応させた化合物が挙げられる。なかでもフェノールにベンジルを１個付加したベンジル化フェノールにエチレンオキサイドのみ又はエチレンオキサイドとプロピレンオキサイドとを付加反応させた化合物、フェノールにベンジルを２又は３個付加したポリベンジル化フェノールにエチレンオキサイドのみ又はエチレンオキサイドとプロピレンオキサイドとを付加反応させた化合物が好ましい。かかる（ポリ）ベンジル化フェノール型ポリオキシアルキレン化合物中のポリオキシアルキレン基としては、全構成単位の５０モル％以上がオキシエチレン単位であるものが好ましく、全構成単位の８５モル％以上がオキシエチレン単位であるものがより好ましい。またかかる（ポリ）ベンジル化フェノール型ポリオキシアルキレン化合物の数平均分子量は、４００〜１００００が好ましく、４００〜２０００がより好ましい。
【００１５】
前記の（ポリ）ベンジル化フェノールホルムアルデヒド縮合物型ポリオキシアルキレン化合物としては、１）フェノールにベンジルを１個付加したベンジル化フェノールをホルムアルデヒドで縮合反応させた縮合物にエチレンオキサイドのみ又はエチレンオキサイドとプロピレンオキサイドとを付加反応させた化合物、２）フェノールにベンジルを２〜５個付加したポリベンジル化フェノールをホルムアルデヒドで縮合反応させた縮合物にエチレンオキサイドのみ又はエチレンオキサイドとプロピレンオキサイドとを付加反応させた化合物が挙げられる。なかでもフェノールにベンジルを１個付加したベンジル化フェノールをホルムアルデヒドで縮合反応させた縮合物にエチレンオキサイドのみ又はエチレンオキサイドとプロピレンオキサイドとを付加反応させた化合物、フェノールにベンジルを２又は３個付加したポリベンジル化フェノールをホルムアルデヒドで縮合反応させた縮合物にエチレンオキサイドのみ又はエチレンオキサイドとプロピレンオキサイドとを付加反応させた化合物が好ましい。また（ポリ）ベンジル化フェノールホルムアルデヒド縮合物の平均縮合度は２〜１０が挙げられる。かかる（ポリ）ベンジル化フェノールホルムアルデヒド縮合物型ポリオキシアルキレン化合物中のポリオキシアルキレン基としては、全構成単位の５０モル％以上がオキシエチレン単位であるものが好ましく、全構成単位の８５モル％以上がオキシエチレン単位であるものがより好ましい。またかかる（ポリ）ベンジル化フェノールホルムアルデヒド縮合物型ポリオキシアルキレン化合物の数平均分子量は、４００〜１００００が好ましく、４００〜５０００がより好ましい。
【００１６】
前記のヒマシ油型ポリオキシアルキレン化合物としては、１）ヒマシ油にエチレンオキサイドを付加した化合物、２）ヒマシ油にエチレンオキサイドとプロピレンオキサイドとを付加した化合物が挙げられる。かかるヒマシ油型ポリオキシアルキレン化合物中のポリオキシアルキレン基としては、全構成単位の５０モル％以上がオキシエチレン単位であるものが好ましく、全構成単位の８５モル％以上がオキシエチレン単位であるものがより好ましい。またかかるヒマシ油型ポリオキシアルキレン化合物の数平均分子量は、１２００〜１００００が好ましく、１６００〜６０００がより好ましい。
【００１７】
前記の硬化ヒマシ油型ポリオキシアルキレン化合物としては、１）硬化ヒマシ油にエチレンオキサイドを付加した化合物、２）硬化ヒマシ油にエチレンオキサイドとプロピレンオキサイドとを付加した化合物が挙げられる。かかる硬化ヒマシ油型ポリオキシアルキレン化合物中のポリオキシアルキレン基としては、全構成単位の５０モル％以上がオキシエチレン単位であるものが好ましく、全構成単位の８５モル％以上がオキシエチレン単位であるものがより好ましい。またかかる硬化ヒマシ油型ポリオキシアルキレン化合物の数平均分子量は、１２００〜１００００が好ましく、１６００〜６０００がより好ましい。
【００１８】
本発明の製造方法では、非イオン界面活性剤として、以上説明したような（ポリ）スチリル化フェノール型ポリオキシアルキレン化合物、（ポリ）スチリル化フェノールホルムアルデヒド縮合物型ポリオキシアルキレン化合物、（ポリ）アルキル置換フェノールホルムアルデヒド縮合物型ポリオキシアルキレン化合物、（ポリ）ベンジル化フェノール型ポリオキシアルキレン化合物、（ポリ）ベンジル化フェノールホルムアルデヒド縮合物型ポリオキシアルキレン化合物、ヒマシ油型ポリオキシアルキレン化合物及び硬化ヒマシ油型ポリオキシアルキレン化合物から選ばれる一つ又は二つ以上を用いるが、なかでもそのＩＯＢが０．７〜１．７であるものを用いるのが好ましく、０．８５〜１．５５であるものを用いるのがより好ましい。ここでＩＯＢとは、有機概念図（藤田穆、有機化合物の予測と有機概念図、化学の領域Ｖｏｌ．１１，Ｎｏ．１０（１９５７）７１９−７２５）に基づき求められる無機性値及び有機性値の比（Ｉｎｏｒｇａｎｉｃ  Ｏｒｇａｎｉｃ  Ｂａｌａｎｃｅ）を表わすもので、下記の数１により求められる。
【００１９】
【数１】
2008037975.tif 000002
【００２０】
本発明の製造方法では、以上説明したような導電性高分子用モノマー、支持電解質及び非イオン界面活性剤を含有する重合用溶液を電解酸化重合反応に供する。電解酸化重合反応に供する重合用溶液の調製に用いる溶媒としては、水単独又は水と有機溶媒との混合物が挙げられ、かかる有機溶媒としてはアルコール、アセトニトリル、プロピレンカーボネート、ジメチルフォルムアミド等が挙げられるが、なかでも水単独又は水とアルコールとの混合物が好ましく、水単独がより好ましい。
【００２１】
前記のような重合用溶液において、導電性高分子用モノマーの濃度は、０．０１〜３モル／リットルとするのが好ましく、０．０３〜０．５モル／リットルとするのがより好ましい。また支持電解質の濃度は、０．００５〜１モル／リットルとするのが好ましく、０．０３〜０．５モル／リットルとするのがより好ましい。更に非イオン界面活性剤の濃度は、０．００１〜５質量％とするのが好ましく、０．０１〜１質量％とするのがより好ましい。
【００２２】
本発明の製造方法では、以上説明した導電性高分子用モノマー、支持電解質、非イオン界面活性剤及び溶媒を用いて、電解酸化重合反応に供する重合用溶液を調製する。これらの投入方法や溶解の順序等、調製方法は特に限定されないが、導電性高分子用モノマー及び支持電解質を溶媒に溶解した後、非イオン界面活性剤を加えて溶解し、溶液とするのが好ましい。
【００２３】
重合用溶液を調製するに際し、本発明の効果を損なわない範囲内で他の物質を加えることもできる。かかる他の物質としては、例えばｐＨ調整剤が挙げられる。
【００２４】
本発明の製造方法において、以上説明したような重合用溶液を供する電解酸化重合反応それ自体は、従来公知の反応を利用できる。
【００２５】
次に、本発明に係る導電性高分子について説明する。本発明に係る導電性高分子は、導電性高分子用モノマー、支持電解質及び非イオン界面活性剤を含有する重合用溶液を電解酸化重合反応に供することにより導電性高分子を製造する以上説明したような本発明の製造方法によって得られるものである。
【００２６】
本発明に係る導電性高分子としては、１）ピロール、ビピロール、３−メチルピロール、２，５−ビチエニルピロール、２，５−ビフェニルターピロール、ターピロール、ｐ，ｐ’−ビピロイルベンゼン、２，５−ビチエニルビピロール等のピロール化合物から重合されたポリピロール化合物、２）チオフェン、ビチオフェン、３−メチルチオフェン、３−メトキシチオフェン、ターチオフェン、２，５−ビピロイルチオフェン、３，４−エチレンジオキシチオフェン、３−オクチルチオフェン、ｔｒａｎｓ−ビチエニルエチレン、ｔｒａｎｓ−ビチエニル−１，４−ブタジエン等のチオフェン化合物から重合されたポリチオフェン化合物、３）アニリン、４−アミノジフェニルアミン等のアニリン化合物から重合されたポリアニリン化合物、等が挙げられるが、ポリピロール化合物が好ましく、ポリピロールがより好ましい。
【００２７】
本発明に係る導電性高分子は、電池電極材料、コンデンサ用固体電解質材料、電磁波シールド材料、帯電防止材料等として好適に利用することができる。
【発明の効果】
【００２８】
本発明の製造方法によると、電解酸化重合反応に供する重合用溶液に優れた安定性を持たせ、これにより得られる導電性高分子に優れた均一性を持たせて、かかる導電性高分子を例えば電極材料として用いた場合に優れた導電性を発現する。
【００２９】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【実施例】
【００３０】
試験区分１（導電性高分子の製造）
・実施例１
蒸留水１７０mlを３００mlビーカーに入れ、この中に導電性高分子用モノマーとしてピロール１３．４ｇ（０．２モル／リットル）、支持電解質としてナフタレンジスルホン酸ナトリウム１６．６ｇ（０．０５モル／リットル）を投入し、攪拌して溶解した。次いで非イオン界面活性剤（Ａ−１）（モノスチレン化フェノール型ポリオキシアルキレン化合物：数平均分子量７３０、ポリオキシアルキレン基の構成単位：オキシエチレン単位１００モル％、ＩＯＢ：１．３３）０．２ｇ（０．１質量％）を加え、攪拌し、溶解して、重合用溶液を調製した。そしてこの重合用溶液を入れたビーカーにＳＵＳ３０４製の作用極８cm２、ＳＵＳ３０４製の対極４０cm２、電極間距離４cmとなるように電極を取り付け、電流値１６ｍＡ、重合時間５０分間、２０℃の条件下で電解酸化重合反応を行なった。電解酸化重合反応終了後、作用極上に形成された黒色の薄膜をそのまま蒸留水で洗浄した。洗浄後、製造した薄膜を傷つけないように作用極から剥離し、剥離した薄膜を５０mlの水に３０分浸漬して再洗浄した。再洗浄した後、１００℃で１時間乾燥して評価用薄膜とした。
【００３１】
・実施例２〜２８及び比較例１〜４
実施例１と同様にして、実施例２〜２８及び比較例１〜４の電解酸化重合反応による導電性高分子の製造を行なった。以上の各例における重合用溶液の組成を表１にまとめて示した。
【００３２】
【表１】
2008037975.tif 000003
【００３３】
表１において、
非イオン界面活性剤（Ａ−１）〜（Ａ−２４）及び（ａ−１）〜（ａ−４）：表２に記載
導電性高分子用モノマーの濃度：モル／リットル
支持電解質の濃度：モル／リットル
非イオン界面活性剤の濃度：質量％
導電性高分子用モノマー（ＣＭ−１）：ピロール
導電性高分子用モノマー（ＣＭ−２）：３−メチルピロール
導電性高分子用モノマー（ＣＭ−３）：チオフェン
導電性高分子用モノマー（ＣＭ−４）：３，４−エチレンジオキシチオフェン
支持電解質（ＳＥ−１）：ナフタレンジスルホン酸ナトリウム
支持電解質（ＳＥ−２）：ｐ-トルエンスルホン酸
支持電解質（ＳＥ−３）：ブチルリン酸エステルナトリウム
支持電解質（ＳＥ−４）：ヘキシルリン酸エステル
溶媒（Ｓ−１）：蒸留水
溶媒（Ｓ−２）：蒸留水／２−プロパノ―ル＝６０／４０（質量比）の混合溶媒
【００３４】
【表２】
2008037975.tif 000004
【００３５】
表２において、
ＥＯ割合：ポリオキシアルキレン基中のオキシエチレン単位の割合（モル％）
【００３６】
試験区分２（重合用溶液及び導電性高分子の評価）
・重合用溶液の安定性の評価
試験区分１で調製した重合用溶液１００mlを、直径３cm、高さ２５cmの透明ガラス製の円筒形容器に入れ、２０℃の恒温槽に２４時間静置した後、重合用溶液を観察して、以下の基準で評価した。結果を表３にまとめて示した。
◎：透明な状態が維持されていた
○：真珠色様又は半透明の状態が維持されていた
△：青白色又は乳白色の状態になっていた
×：分離が生じていた
【００３７】
・導電性高分子の膜表面の均一性の評価
試験区分１で製造した導電性高分子の評価用薄膜を、走査型電子顕微鏡により倍率５００倍にて、凸形状部位の大きさと視野内の凸形状部位の均一性を観察し、以下の基準で評価した。結果を表３にまとめて示した。
◎：凸形状部位の大きさが２μｍ以下であり、視野内の凸形状部位の均一性が良好である
○：凸形状部位の大きさが２μｍ超、４μｍ以下であり、視野内の凸形状部位の均一性が良好である
△：凸形状部位の大きさが４μｍ超、７μｍ以下であり、視野内の凸形状部位の均一性がやや不良である
×：凸形状部位の大きさが７μ超であり、視野内の凸形状部位の均一性が著しく不良である
【００３８】
・導電性高分子の導電率の評価
試験区分１で製造した導電性高分子の評価用薄膜について、四探針法で導電率を測定し、以下の基準で評価した。結果を表３にまとめて示した。
◎：導電率が１０Ｓ／cm以上
○〜◎：導電率が５Ｓ／cm以上〜１０Ｓ／cm未満
〇：導電率が１Ｓ／cm以上〜５Ｓ／cm未満
△：導電率が０．１Ｓ／cm以上〜１Ｓ／cm未満
×：導電率が０．１Ｓ／cm未満
【００３９】
【表３】
2008037975.tif 000005